(57)【特許請求の範囲】
【請求項１】
基材の一方の面に耐熱滑性層が形成され、該基材の他方の面に下引き層および染料層が順次積層形成され、
前記下引き層が、ポリビニルアルコールと熱伝導性微粒子とを含み、且つ、該下引き層の熱伝導率が１．０〜５．０Ｗ／（ｍ・Ｋ）であり、
前記染料層が、熱移行性染料としてアントラキノン系化合物を含み、
前記耐熱滑性層の表面粗さ（二乗平均平方根偏差Ｓｑ）の平均値αが０．０５〜０．４０μｍであり、かつ、１５０℃、１０分間の条件で静置した後の該耐熱滑性層の表面粗さ（二乗平均平方根偏差Ｓｑ）の平均値βが０．００〜０．７０μｍであり、
前記平均値αと前記平均値βとの差が０．００〜０．３０μｍであることを特徴とする、感熱転写記録媒体。
【発明の詳細な説明】
【技術分野】
【０００１】
本発明は、感熱転写方式のプリンタに使用される感熱転写記録媒体に関するもので、基材の一方の面に耐熱滑性層が形成され、他方の面に下引き層および染料層が順次形成された感熱転写記録媒体に関する。さらに詳しくは、高速印画時における転写感度が低濃度部および高濃度部ともに高く、すなわち、染料層に使用する染料の低減が実現可能であり、さらに、印画によるシワの発生を抑えることができ、印画不良がなく、走行性に優れた感熱転写記録媒体に関するものである。
【背景技術】
【０００２】
一般に、感熱転写記録媒体は、サーマルリボンと呼ばれ、感熱転写方式のプリンタに使用されるインクリボンのことであり、基材の一方の面に感熱転写層、その基材の他方の面に耐熱滑性層（バックコート層）を設けたものである。ここで感熱転写層は、インクの層であって、プリンタのサーマルヘッドに発生する熱によって、そのインクを昇華（昇華転写方式）あるいは溶融（溶融転写方式）させ、被転写体側に転写するものである。
【０００３】
現在、感熱転写方式の中でも昇華転写方式は、プリンタの高機能化と併せて各種画像を簡便にフルカラー形成できるため、デジタルカメラのセルフプリント、身分証明書等のカード類、アミューズメント用出力物等、広く利用されている。そういった用途の多様化と共に、小型化、高速化、低コスト化、また得られる印画物への耐久性を求める声も大きくなり、近年では基材シートの同じ側に印画物への耐久性を付与する保護層等を重ならないように設けられた複数の感熱転写層をもつ感熱転写記録媒体がかなり普及してきている。
【０００４】
そのような状況の中、用途の多様化と普及拡大に伴い、よりプリンタの印画速度の高速化が進むに従って、従来の感熱転写記録媒体では十分な印画濃度が得られないという問題が生じてきた。そこで転写感度を上げるべく、感熱転写記録媒体の薄膜化により印画における転写感度の向上を試みることが行われてきた。しかし、感熱転写記録媒体の製造時や印画の際に熱や圧力等によりシワが発生したり、場合によっては破断が発生するという問題を抱えている。
【０００５】
また、感熱転写記録媒体の染料層において、樹脂に対する染料の比率（Ｄｙｅ／Ｂｉｎｄｅｒ）を大きくして、印画濃度や印画における転写感度の向上を試みることが行われている。しかし、染料を増やすことでコストアップとなるばかりではなく、製造工程における巻き取り状態時に感熱転写記録媒体の耐熱滑性層へ染料の一部が移行し（裏移り）、その後の巻き返し時に、その移行した染料が他の色の染料層、あるいは保護層に再転移し（裏裏移り）、この汚染された層を被転写体へ熱転写すると、指定された色と異なる色相になったり、いわゆる地汚れが生じたりする。
【０００６】
さらに、感熱転写記録媒体側ではなく、プリンタ側で画像形成時のエネルギーをアップする試みも行われているが、消費電力が増えるばかりではなく、プリンタのサーマルヘッドの寿命を短くする他、染料層と被転写体が融着する、いわゆる異常転写が生じやすくなる。それに対して異常転写を防止するために、染料層あるいは被転写体に多量の離型剤を添加すると、画像のにじみや地汚れが生じたりする。
【０００７】
このような問題を解決するために、いくつかの方法が提案されている。例えば、特許文献１では、基材と染料層との間に、ポリビニルピロリドン樹脂と変性ポリビニルピロリドン樹脂とを含有する接着層を有する熱転写シートが提案されている。
【０００８】
また、特許文献２には、基材と染料層との間に、熱可塑性樹脂であるポリビニルピロリドン樹脂またはポリビニルアルコール樹脂とコロイド状無機顔料超微粒子とからなる接着層を有する熱転写シートが提案されている。
【０００９】
また、特許文献３には、基材と染料層との間に、ビニルピロリドン−酢酸ビニル共重合体とコロイド状無機顔料超微粒子とからなる下地層を有する熱転写シートが提案されている。
【００１０】
このように、転写感度の向上に伴い、染料層を薄膜化することが可能となり、染料の総量が減少してコストダウンにも繋がる一方で、感熱転写記録媒体の印画の際に熱や圧力等によりシワによる印画不良が発生したり、場合によっては破断が発生するという問題を抱えている。
【００１１】
ところで、感熱転写記録媒体は、基材となる、例えばポリエチレンテレフタレートフィルム（ＰＥＴ）の一方の面に染料層、他方の面にプリンタのサーマルヘッドと接触する耐熱滑性層が設けられている。該耐熱滑性層は、従来から、自己クリーニング性の付与、サーマルヘッドの耐久性向上、サーマルヘッドからの熱伝導ムラの軽減、走行性の調節等のために設けられている。
【００１２】
前記耐熱滑性層の摩擦係数が大きく、滑性が不十分であると、感熱転写記録媒体の走行性が悪くなり、基材とサーマルヘッドとが貼り付いてしまい、印画不良（スティッキング）を起こすことがある。また、滑性が低エネルギー印画時と高エネルギー印画時とで大きく異なると、例えば、同一画像上に印画部と非印画部が共に存在する場合等に、両者間で、サーマルヘッドと耐熱滑性層との摩擦に差が生じ、印画時にシワが発生することもある。
【００１３】
このような問題を解決するために、例えば特許文献４には、耐熱滑性層にシリコーン変性樹脂と共に金属石鹸及びフィラー成分が添加されており、高エネルギー印画時の滑性を向上させ、印画時のシワの発生を防ぐ熱転写シートが提案されている。
【先行技術文献】
【特許文献】
【００１４】
【特許文献１】特開２００５−２３１３５４号公報
【特許文献２】特開２００６−１５０９５６号公報
【特許文献３】特開２００８−１５５６１２号公報
【特許文献４】特開２００６−３０６０１７号公報
【発明の概要】
【発明が解決しようとする課題】
【００１５】
しかしながら、特許文献１に提案されている感熱転写記録媒体にて昇華転写方式の高速プリンタにて印画を行った場合、印画における転写感度が低く、十分なレベルまで至っていなかった。一方、特許文献２、３に提案されている感熱転写記録媒体にて同じく印画を行った場合、特許文献１と比較してコロイド状無機顔料超微粒子の添加による高濃度部における転写感度の上昇は認められた。しかしながら、高濃度部のみ感度上昇させた感熱転写記録媒体にて染料層中の染料の低減（樹脂に対する染料の比率の低減）を試みると、低濃度部の転写感度が不十分になってしまう。このように、従来技術では、高速印画時における転写感度が低濃度部および高濃度部ともに高く、すなわち、染料層に使用する染料の低減が実現可能な感熱転写記録媒体が見出されていない状況である。
【００１６】
また、特許文献４に提案されている感熱転写記録媒体にて印画を行った場合、高エネルギー印画時の滑性は向上しているものの、あらゆるエネルギーでの印画において良好な滑性は得られなかった。そのため、低エネルギー印画時と高エネルギー印画時とで、サーマルヘッドと耐熱滑性層との摩擦に大きな差が生じ、印画時のシワを十分には防ぐことはできなかった。
【００１７】
そこで、本発明は、上記の問題点に鑑み、高速印画時における転写感度が低濃度部および高濃度部ともに高く、すなわち、染料層に使用する染料の低減が実現可能であり、さらに、常温環境下と高温環境下とで、耐熱滑性層の表面粗さの平均値の差が小さく、サーマルヘッドと耐熱滑性層との摩擦差が生じにくいため、印画によるシワの発生を抑えることができ、印画不良がなく、走行性に優れた感熱転写記録媒体を提供することを目的とするものである。
【課題を解決するための手段】
【００１８】
本発明に係わる感熱転写記録媒体は、基材の一方の面に耐熱滑性層が形成され、該基材の他方の面に下引き層および染料層が順次積層形成され、該下引き層が、ポリビニルアルコールと熱伝導性微粒子とを含み、且つ、該下引き層の熱伝導率が１．０〜５．０Ｗ／（ｍ・Ｋ）であり、該染料層が、熱移行性染料としてアントラキノン系化合物を含み、該耐熱滑性層の表面粗さ（二乗平均平方根偏差Ｓｑ）の平均値αが０．０５〜０．４０μｍであり、かつ、１５０℃、１０分間の条件で静置した後の該耐熱滑性層の表面粗さ（二乗平均平方根偏差Ｓｑ）の平均値βが０．００〜０．７０μｍであり、該平均値αと該平均値βとの差が０．００〜０．３０μｍであることを特徴とする。
【発明の効果】
【００１９】
本発明の感熱転写記録媒体は、基材の一方の面に耐熱滑性層が形成され、該基材の他方の面に下引き層および染料層が順次積層形成され、該下引き層が、ポリビニルアルコールと熱伝導性微粒子とを含む下引き層形成用塗布液を塗布し、乾燥して形成されたもので、該下引き層の熱伝導率が１．０〜５．０Ｗ／（ｍ・Ｋ）であり、該染料層が、熱移行性染料としてアントラキノン系化合物を含む染料層形成用塗布液を塗布し、乾燥して形成されたものであり、該耐熱滑性層の表面粗さ（二乗平均平方根偏差Ｓｑ）の平均値αが０．０５〜０．４０μｍであり、かつ、１５０℃、１０分間の条件で静置した後の該耐熱滑性層の表面粗さ（二乗平均平方根偏差Ｓｑ）の平均値βが０．００〜０．７０μｍであり、該平均値αと該平均値βとの差が０．００〜０．３０μｍであるので、染料層が薄膜化しても、印画時のシワの発生を防止することができる。したがって、本発明の感熱転写記録媒体は、高速印画時における転写感度が低濃度部および高濃度部ともに高く、染料層に使用する染料の低減が実現可能で、さらに走行性にも優れており、本発明の感熱転写記録媒体により、高速印画でも明瞭で、印画によるシワ等の印画不良のない優れた印画物を得ることができる。
【図面の簡単な説明】
【００２０】
【図１】本発明に基づく実施形態に係る感熱転写記録媒体の側断面図
【発明を実施するための形態】
【００２１】
本発明の一実施例の感熱転写記録媒体は、図１に示すように、基材１０の一方の面に、サーマルヘッドとの滑り性を付与する耐熱滑性層４０を設け、基材１０の他方の面に、下引き層２０および染料層３０を順次形成した構成である。
【００２２】
基材１０としては、熱転写における熱圧で軟化変形しない耐熱性と強度が必要とされ、例えば、ポリエチレンテレフタレート、ポリエチレンナフタレート、ポリプロピレン、セロファン、アセテート、ポリカーボネート、ポリサルフォン、ポリイミド、ポリビニルアルコール、芳香族ポリアミド、アラミド、ポリスチレン等の合成樹脂のフィルム、およびコンデンサー紙、パラフィン紙などの紙類等を単独で、または組み合わされた複合体として使用可能である。中でも、物性面、加工性、コスト面などを考慮するとポリエチレンテレフタレートフィルムが好ましい。また、その厚さは、操作性、加工性を考慮し、２μｍ以上、５０μｍ以下の範囲のものが使用可能であるが、転写適性や加工性等のハンドリング性を考慮すると、２μｍ以上、９μｍ以下程度のものが好ましい。
【００２３】
また、基材１０においては、耐熱滑性層４０または／および下引き層２０を形成する面に、接着処理を施すことも可能である。接着処理としては、コロナ処理、火炎処理、オゾン処理、紫外線処理、放射線処理、粗面化処理、プラズマ処理、プライマー処理等の公知の技術を適用することができ、それらの処理を二種以上併用することもできる。本発明では、基材と下引き層との接着性を高めることが有効であり、コスト面からもプライマー処理されたポリエチレンテレフタレートフィルムを用いることが好ましい。
【００２４】
次に、耐熱滑性層４０は、表面粗さ（二乗平均平方根偏差Ｓｑ）の平均値αが０．０５〜０．４０μｍであり、かつ、１５０℃、１０分間の条件で静置した後の該耐熱滑性層４０の表面粗さ（二乗平均平方根偏差Ｓｑ）の平均値βが０．００〜０．７０μｍであり、該平均値αと該平均値βとの差が０．００〜０．３０μｍのものである。
【００２５】
二乗平均平方根偏差Ｓｑは、各種の方法で測定することができるが、本発明では、下地の影響を受け難く、微細形状の測定が可能である、非接触式の測定方法であるレーザ顕微鏡による測定方法を採用した。測定装置として、オリンパス（株）製の走査型共焦点レーザ顕微鏡「ＯＬＳ４０００」を用いた。レーザ顕微鏡による測定の場合、分解能は対物レンズの開口数に依存する。一方、ばらつきを緩和するためには、測定範囲は広い方が好ましい。よって、開口数と測定範囲とのバランスが最も良好である５０倍の対物レンズを選択し、１０点を無作為に測定した。情報処理として傾きのみ補正を行い、カットオフなしの条件で得られた１０点のＳｑ値を平均し、耐熱滑性層４０のＳｑ値とした。平均値αは、１５０℃、１０分間の条件で静置する前の値で、平均値βは、該条件で静置した後の値である。
【００２６】
耐熱滑性層４０に一定の凹凸があることにより、耐熱滑性層４０とサーマルヘッドとの接触面積は小さくなり、両者の摩擦は低下して滑性が得られ、印画不良を防ぐことができる。そのため、耐熱滑性層４０の表面粗さ（二乗平均平方根偏差Ｓｑ）の平均値αが０．０５μｍ未満であると、平滑に近い状態となり、耐熱滑性層４０とサーマルヘッドとの摩擦が上昇し、印画不良を起こす。しかし、耐熱滑性層４０の表面粗さ（二乗平均平方根偏差Ｓｑ）の平均値αが０．４０μｍを超えると、凹凸が大きくなり過ぎ、サーマルヘッドからの熱の伝わり方にムラが生じてしまい、それが印画物にも濃度ムラとなって現れてしまう。なお、平均値αは０．０６〜０．３０μｍであることが好ましい。
【００２７】
また、１５０℃、１０分間の条件で静置した後の耐熱滑性層４０の表面粗さ（二乗平均平方根偏差Ｓｑ）の平均値βが０．７０μｍを超えると、熱による凹凸の増加に伴い、サーマルヘッドからの熱の伝わり方にムラが生じてしまい、印画物にも濃度ムラが現れてしまう。なお、平均値βは０．０５〜０．５０μｍであることが好ましい。
【００２８】
さらに、低エネルギー印画から高エネルギー印画にかけて一定の凹凸を保つことができれば、低エネルギー印画時から高エネルギー印画時まで安定した滑性が得られ、同一画像上に印画部と非印画部とが共存したとしても、両者の間で滑性に差が生じることはなく、印画シワの発生を抑制することができる。したがって、耐熱滑性層４０を１５０℃、１０分間の条件で静置した際に、その前後における表面粗さ（二乗平均平方根偏差Ｓｑ）の平均値の差、すなわち平均値αと平均値βとの差が０．００〜０．３０μｍの範囲であると、低エネルギー印画時と高エネルギー印画時とで表面の凹凸に大きな差は生じず、印画シワの発生を十分に防止することができる。平均値αと平均値βとの差が０．３０μｍを超えると、サーマルヘッドとの摩擦と滑性とに差が生じ、印画シワの発生を防止するまでには至らない。このような表面粗さの範囲を満足するには、耐熱滑性層４０の凹凸を調整する必要がある。なお、平均値αと平均値βとの差は０．０１〜０．２０μｍであることが好ましい。
【００２９】
耐熱滑性層４０は、例えば、バインダー樹脂に各種機能性添加剤等を配合して耐熱滑性層形成用塗布液を調製し、塗布、乾燥して形成することができるが、表面に一定の凹凸を付与する目的で、１種又は２種以上の無機粒子を配合してもよい。無機粒子を配合することで耐熱滑性層４０の表面に凹凸が形成され、サーマルヘッドとの接触面積が小さくなるため、サーマルヘッドとの摩擦が低下し、滑性が向上する。また、無機粒子は熱による変化が少ないため、高エネルギーで印画を行っても一定の凹凸が保持され、低エネルギー印画時から高エネルギー印画時にかけて一定の滑性が示される。すなわち、安定した耐熱性を有し、印画時のシワの発生を十分に防止することができる。
【００３０】
また、耐熱滑性層４０の凹凸を調整する目的で、平均粒子径の異なる無機粒子を２種以上組み合わせて使用してもよく、その組み合わせは適宜選択することができる。無機粒子の平均粒子径は、形成する耐熱滑性層４０の厚み等に応じて異なり、特に限定されないが、０．１〜６．０μｍであることが好ましく、より好ましくは０．５〜４．０μｍである。無機粒子の平均粒子径が０．１μｍ未満であると、耐熱滑性層４０中に埋没して凹凸を形成することができず、サーマルヘッドとの摩擦を低下させることができない場合があり、サーマルヘッドのクリーニング性も低下する場合がある。逆に無機粒子の平均粒子径が６．０μｍを超えると、耐熱滑性層４０の凹凸が大きくなり過ぎて、場所によってはサーマルヘッドからの熱を十分に伝えられず、ムラとなって印画物に現れたり、耐熱滑性層４０から脱離し、印画面にキズ等を発生させる恐れがある。
【００３１】
耐熱滑性層４０に用いることができる無機粒子の一例として、例えば、シリカ粒子、酸化マグネシウム、酸化亜鉛、炭酸カルシウム、炭酸マグネシウム、タルク、カオリン、クレー等を挙げることができる。
【００３２】
耐熱滑性層形成用塗布液中の無機粒子の含有量は、２〜３０質量％であることが好ましく、より好ましくは３〜２０質量％である。無機粒子の含有量が２質量％未満では、サーマルヘッドのクリーニング効果が不十分であり、また表面粗さ（二乗平均平方根偏差Ｓｑ）の値が小さくなってしまう。逆に無機粒子の含有量が３０質量％を超えると、無機粒子の種類によっては耐熱滑性層４０自体の膜強度の低下を招く場合があり、また表面粗さ（二乗平均平方根偏差Ｓｑ）の値が大きくなることで印画時の熱の伝わり方にムラが生じ、印画物に不良が生じる場合がある。
【００３３】
耐熱滑性層４０には、サーマルヘッドとの滑性を向上させる目的で滑剤を配合してもよく、融点の異なる滑剤を２種以上組み合わせて配合してもよい。滑剤を配合することで、サーマルヘッドから熱が加えられた際に該滑剤が溶出し、滑性を向上させ、熱による感熱転写記録媒体への負荷を軽減する効果がある。また、融点が異なる滑剤を配合することで、低温から高温に至るあらゆる温度、すなわち低エネルギー印画時から高エネルギー印画時にかけて、安定した滑性を付与することが可能となる。
【００３４】
耐熱滑性層４０に用いることができる滑剤の一例として、例えば、動物系ワックス、植物系ワックス等の天然ワックス、合成炭化水素系ワックス、脂肪族アルコールと酸系ワックス、脂肪酸エステルとグリセライト系ワックス、合成ケトン系ワックス、アミンおよびアマイド系ワックス、塩素化炭化水素系ワックス、アルファーオレフィン系ワックス等の合成ワックス、ステアリン酸ブチル、オレイン酸エチル等の高級脂肪酸エステル、ステアリン酸ナトリウム、ステアリン酸亜鉛、ステアリン酸カルシウム、ステアリン酸カリウム、ステアリン酸マグネシウム等の高級脂肪酸金属塩、長鎖アルキルリン酸エステル、ポリオキシアルキレンアルキルアリールエーテルリン酸エステル又は、ポリオキシアルキレンアルキルエーテルリン酸エステル等のリン酸エステル等の界面滑性剤等を挙げることができる。
【００３５】
耐熱滑性層形成用塗布液中の滑剤の含有量は、５〜２５質量％であることが好ましく、より好ましくは５〜１５質量％である。滑剤の含有量が５質量％未満では、滑性が十分に発揮されなかったり、画像によっては滑剤の不足によりサーマルヘッドとの貼り付きを起こす場合がある。逆に滑剤の含有量が２５質量％を超えると、必要以上に滑性が付与されたり、滑剤が溶出してしまい、印画に影響を与える場合がある。
【００３６】
耐熱滑性層４０に用いることができるバインダー樹脂の一例として、例えば、ポリビニルブチラール樹脂、ポリビニルアセトアセタール樹脂、ポリエステル樹脂、塩化ビニル−酢酸ビニル共重合体、ポリエーテル樹脂、ポリブタジエン樹脂、アクリルポリオール、ポリウレタンアクリレート、ポリエステルアクリレート、ポリエーテルアクリレート、エポキシアクリレート、ニトロセルロース樹脂、酢酸セルロース樹脂、ポリアミド樹脂、ポリイミド樹脂、ポリアミドイミド樹脂、ポリカーボネート樹脂、ポリアクリル樹脂およびこれらの変性体等を挙げることができる。
【００３７】
さらに耐熱滑性層４０には、耐熱性を向上させる目的で架橋剤を配合してもよい。架橋剤を配合することで耐熱滑性層４０の耐熱性が向上し、サーマルヘッドとの摩擦による基材の変形を防止することができる。架橋剤としては、例えばポリイソシアネートが挙げられ、アクリル系、ウレタン系、ポリエステル系のポリオール樹脂やセルロース系樹脂、アセタール樹脂等との組み合わせで用いることができる。
【００３８】
耐熱滑性層４０の乾燥後の塗布量は、一概に限定されるものではないが、０．１ｇ／ｍ2以上、２．０ｇ／ｍ2以下の範囲内であることが好ましく、さらには０．５ｇ／ｍ2以上、１．３ｇ／ｍ2以下の範囲内であることがより好ましい。０．１ｇ／ｍ2未満では、耐熱性が低く、印画時の熱収縮が生じ易くなる。一方、２．０ｇ／ｍ2を超えると、サーマルヘッドからの熱が染料層３０に十分に伝わらず、所望の濃度の印画物を得ることが困難になる。
【００３９】
ここで、耐熱滑性層４０の乾燥後の塗布量とは、耐熱滑性層形成用塗布液を塗布し、乾燥した後に残った固形分量のことをいう。また、後述する下引き層２０の乾燥後の塗布量および染料層３０の乾燥後の塗布量も、同様に、後述する下引き層形成用塗布液および染料層形成用塗布液を各々塗布し、乾燥した後に残った固形分量のことをいう。
【００４０】
次に、下引き層２０は、ポリビニルアルコールと熱伝導性微粒子とを含む下引き層形成用塗布液を塗布し、乾燥して形成される。
【００４１】
ポリビニルアルコールは、優れた染料バリア性能を有しており、印画時に印画エネルギーが大きい高濃度部において高い転写感度を付与することができる。このようなポリビニルアルコールのケン化度や平均重合度は特に限定されるものではなく、例えば、クラレポバールＰＶＡ−１１７（（株）クラレ製）やクラレポバールＰＶＡ−２１７（（株）クラレ製）等を用いることができる。
【００４２】
下引き層２０には、前記ポリビニルアルコール以外の水溶性高分子化合物を含有させることができる。水溶性高分子化合物の一例として、ポリビニルアルコールの変性体や共重合体、ポリビニルピロリドン、ポリビニルピロリドンの変性体や共重合体、デンプン、ゼラチン、メチルセルロース、エチルセルロース、カルボキシメチルセルロース等を挙げることができる。これらの中でも、基材１０と染料層３０との接着性を向上させ、より高い印画濃度が得ることができるという点から、ポリビニルアルコールの変性体や共重合体、ポリビニルピロリドン、ポリビニルピロリドンの変性体や共重合体が好ましい。
【００４３】
熱伝導性微粒子は、前記ポリビニルアルコールやその他の水溶性高分子化合物への添加により、下引き層２０の熱伝導率を高め、印画エネルギーが小さい低濃度部において転写感度を上昇させる効果を有する。下引き層２０をポリビニルアルコールやその他の水溶性高分子化合物のみで形成すると、例えば０．３Ｗ／（ｍ・Ｋ）程度の熱伝導率しか得られない。よって本発明では、該熱伝導性微粒子をポリビニルアルコールやその他の水溶性高分子化合物と併用することにより、下引き層２０の熱伝導率を１．０〜５．０Ｗ／（ｍ・Ｋ）とすることが必須であり、２．０〜５．０Ｗ／（ｍ・Ｋ）とすることが好ましい。下引き層２０の熱伝導率が１．０Ｗ／（ｍ・Ｋ）未満であると、熱伝導性微粒子の添加効果が得られておらず、低濃度部での転写感度は上昇しない。一方、下引き層２０の熱伝導率が５．０Ｗ／（ｍ・Ｋ）を超えると、微小な印画エネルギーであっても著しく高い転写感度を示し、樹脂に対する染料の比率の低減を試みた場合に、低濃度部での発色が強すぎてしまう。
【００４４】
熱伝導性微粒子としては、例えば、マグネシア、無水炭酸マグネシウム、水酸化マグネシウム、ジルコニア、チタニア、窒化アルミニウム、炭酸カルシウム、六方晶窒化硼素、カオリン等の無機微粒子の他、表面に熱伝導性材料を付着させた有機微粒子が挙げられ、熱伝導率が１０〜２７０Ｗ／（ｍ・Ｋ）程度、平均粒子径が０．５〜３．０μｍ程度のものを用いることが好ましい。これらの中でも、比較的安価で、高い熱伝導率を有するマグネシア、無水炭酸マグネシウム、水酸化マグネシウム及びジルコニアの少なくとも１種を用いることが好ましい。
【００４５】
本発明において、下引き層２０の熱伝導率は、前記熱伝導性微粒子の種類、添加量、下引き層２０の乾燥後の塗布量等を適宜調整することにより、１．０〜５．０Ｗ／（ｍ・Ｋ）とすることが可能である。
【００４６】
下引き層２０中の、ポリビニルアルコールを含む水溶性高分子化合物と熱伝導性微粒子との質量基準での含有比率は、水溶性高分子化合物／熱伝導性微粒子＝４０／６０〜９０／１０であることが好ましく、さらには５０／５０〜８０／２０であることがより好ましい。水溶性高分子化合物／熱伝導性微粒子の含有比率が９０／１０を上回ると、下引き層の熱伝導率が十分に上昇せず、低濃度部の転写感度の向上効果が小さくなる恐れがある。一方、水溶性高分子化合物／熱伝導性微粒子の含有比率が４０／６０を下回ると、印画時に印画エネルギーが大きい高濃度部において転写感度の向上効果が小さくなる恐れがある。
【００４７】
下引き層２０の乾燥後の塗布量は、一概に限定されるものではないが、０．０５ｇ／ｍ2以上、０．３０ｇ／ｍ2以下の範囲内であることが好ましく、さらには０．１０ｇ／ｍ2以上、０．２０ｇ／ｍ2以下の範囲内であることがより好ましい。０．０５ｇ／ｍ2未満では、染料層積層時の劣化により、高速印画時における転写感度が不足し、基材あるいは染料層との密着性が低下する恐れがある。一方、０．３０ｇ／ｍ2超では、感熱転写記録媒体自体の感度低下に影響し、高速印画時における転写感度が低下する恐れがある。
【００４８】
また、下引き層２０には、前記性能を損なわない範囲で、無機顔料微粒子、イソシアネート化合物、シランカップリング剤、分散剤、粘度調整剤、安定化剤等の公知の添加剤を使用することができる。
【００４９】
次に、染料層３０は、熱移行性染料の他に、例えばバインダー、溶剤などを配合して染料層形成用塗布液を調製し、塗布、乾燥することで形成される。なお、染料層は、１色の単一層で構成することもでき、色相の異なる染料を含む複数の染料層を、同一基材の同一面に面順次に、繰り返し形成することもできる。
【００５０】
前記染料層３０に用いられる熱移行性染料は、熱により、溶融、拡散もしくは昇華移行する染料である。例えば、イエロー成分としては、Ｃ．Ｉ．ソルベントイエロー５６、１６、３０、９３、３３、あるいはＣ．Ｉ．ディスパースイエロー２０１、２３１、３３等を挙げることができる。マゼンタ成分としては、Ｃ．Ｉ．ディスパースレッド６０、Ｃ．Ｉ．ディスパースバイオレット２６、３８、あるいはＣ．Ｉ．ソルベントレッド１９、２７等を挙げることができる。本発明においては、これらの中でも、Ｃ．Ｉ．ディスパースバイオレット３８等に代表されるアントラキノン系化合物を熱移行性染料として用いることが必須である。シアン成分としては、Ｃ．Ｉ．ディスパースブルー２４、２５７、３５４、あるいはＣ．Ｉ．ソルベントブルー３６、６３、２６６等を挙げることができる。本発明においては、これらの中でも、Ｃ．Ｉ．ソルベントブルー３６、６３、あるいはＣ．Ｉ．ディスパースブルー２４等に代表されるアントラキノン系化合物を熱移行性染料として用いることが必須である。その理由は、基材−染料層間に下引き層を導入した場合、アントラキノン系化合物から成る染料は、他の染料よりも受像層への転写効率に優れているため、高い転写感度を与え、すなわち、染料層に使用する染料を低減することができるからである。
【００５１】
染料層３０に含まれるバインダーは、従来公知の樹脂バインダーをいずれも使用することができ、特に限定されるものではないが、エチルセルロース、ヒドロキシエチルセルロース、エチルヒドロキシセルロース、ヒドロキシプロピルセルロース、酢酸セルロース等のセルロース系樹脂や、ポリビニルアルコール、ポリ酢酸ビニル、ポリビニルアセタール、ポリビニルピロリドン、ポリアクリルアミド等のビニル系樹脂や、ポリエステル樹脂、スチレン−アクリロニトリル共重合樹脂、フェノキシ樹脂等を挙げることができる。
【００５２】
ここで、染料層３０を形成する際の熱移行性染料とバインダーとの質量基準での配合比率は、熱移行性染料／バインダー＝１０／１００〜３００／１００であることが好ましい。これは、熱移行性染料／バインダーの配合比率が１０／１００を下回ると、染料が少な過ぎて発色感度が不十分となり、良好な熱転写画像が得られず、また、この配合比率が３００／１００を越えると、バインダーに対する染料の溶解性が極端に低下するために、得られる感熱転写記録媒体は、保存安定性が低下し、染料が析出し易くなる恐れがあるためである。
【００５３】
また、染料層３０には、前記性能を損なわない範囲で分散剤、粘度調整剤、安定化剤等の公知の添加剤が含まれていてもよい。
【００５４】
染料層３０の乾燥後の塗布量は、一概に限定されるものではないが、印画時の異常転写やシワの発生を抑え、またコストの上昇も抑えるという点から、０．３ｇ／ｍ2以上、１．５ｇ／ｍ2以下程度が適当である。
【００５５】
なお、耐熱滑性層４０、下引き層２０および染料層３０は、いずれも、各々耐熱滑性層形成用塗布液、下引き層形成用塗布液および染料層形成用塗布液を、従来公知の塗布方法にて塗布し、乾燥することで形成可能である。塗布方法の一例として、グラビアコーティング法、スクリーン印刷法、スプレーコーティング法、リバースロールコート法を挙げることができる。
【実施例】
【００５６】
以下に、本発明の各実施例および各比較例に用いた材料を示す。なお、文中で「部」とあるのは、特に断りのない限り質量基準であり。また、本発明はこれらの実施例に限定されるものではない。
【００５７】
（実施例１）
基材として、厚さ４．５μｍの片面易接着処理済ポリエチレンテレフタレートフィルムを使用し、その非易接着処理面に、下記組成の耐熱滑性層形成用塗布液−１を、グラビアコーティング法により、乾燥後の塗布量が０．５ｇ／ｍ2になるように塗布し、１００℃で１分間乾燥することで耐熱滑性層付き基材を得た。
【００５８】
耐熱滑性層付き基材の易接着処理面に、下記組成の下引き層形成用塗布液−１を、グラビアコーティング法により、乾燥後の塗布量が０．２０ｇ／ｍ2になるように塗布し、１００℃で２分間乾燥することで、下引き層を形成した。引き続き、その下引き層の上に、下記組成の染料層形成用塗布液−１を、グラビアコーティング法により、乾燥後の塗布量が０．７０ｇ／ｍ2になるように塗布し、９０℃で１分間乾燥することで、染料層を形成し、実施例１の感熱転写記録媒体を得た。
【００５９】
＜耐熱滑性層形成用塗布液−１＞
シリコン変性アクリル樹脂（東亜合成（株）製ＵＳ−３５０）５０．０部
メチルエチルケトン                                      ５０．０部
【００６０】
＜下引き層形成用塗布液−１＞
ポリビニルアルコール（クラレポバールＰＶＡ−１１７）      ３．０部
マグネシア（熱伝導率５５Ｗ／（ｍ・Ｋ）、平均粒子径１．０μｍ）
０．９部
純水                                                    ５７．７部
イソプロピルアルコール                                  ３８．４部
【００６１】
＜染料層形成用塗布液−1＞
Ｃ．Ｉ．ソルベントブルー６３（アントラキノン系染料）      ６．０部
ポリビニルアセタール                                      ４．０部
トルエン                                                ４５．０部
メチルエチルケトン                                      ４５．０部
【００６２】
（実施例２）
実施例１で作製した感熱転写記録媒体において、下引き層を下記組成の下引き層形成用塗布液−２にて形成した以外は、実施例１と同様にして、実施例２の感熱転写記録媒体を得た。
【００６３】
＜下引き層形成用塗布液−２＞
ポリビニルアルコール（クラレポバールＰＶＡ−１１７）      １．５部
ポリビニルピロリドン（Ｎ−ビニル−２−ピロリドンのホモポリマー）
１．５部
マグネシア（熱伝導率５５Ｗ／（ｍ・Ｋ）、平均粒子径１．０μｍ）
０．９部
純水                                                    ５７．７部
イソプロピルアルコール                                  ３８．４部
【００６４】
（実施例３）
実施例１で作製した感熱転写記録媒体において、下引き層を下記組成の下引き層形成用塗布液−３にて形成した以外は、実施例１と同様にして、実施例３の感熱転写記録媒体を得た。
【００６５】
＜下引き層形成用塗布液−３＞
ポリビニルアルコール（クラレポバールＰＶＡ−１１７）      ３．０部
マグネシア（熱伝導率５５Ｗ／（ｍ・Ｋ）、平均粒子径１．０μｍ）
３．０部
純水                                                    ５６．４部
イソプロピルアルコール                                  ３７．６部
【００６６】
（実施例４）
実施例１で作製した感熱転写記録媒体において、耐熱滑性層を下記組成の耐熱滑性層形成用塗布液−２にて形成した以外は、実施例１と同様にして、実施例４の感熱転写記録媒体を得た。
【００６７】
＜耐熱滑性層形成用塗布液−２＞
アクリルポリオール（固形分５０％）                      ２０．０部
リン酸エステル（融点１５℃）                              １．５部
リン酸エステル（融点７０℃）                              １．５部
ステアリン酸亜鉛（融点１１５〜１２５℃）                  ２．０部
タルク（平均粒子径１．０μｍ）                            １．０部
タルク（平均粒子径２．５μｍ）                            １．０部
２，６−トリレンジイソシアネートプレポリマー              ５．０部
トルエン                                                ５２．０部
メチルエチルケトン                                      ２１．０部
酢酸エチル                                                ５．０部
【００６８】
（実施例５）
実施例１で作製した感熱転写記録媒体において、耐熱滑性層を下記組成の耐熱滑性層形成用塗布液−３にて形成した以外は、実施例１と同様にして、実施例５の感熱転写記録媒体を得た。
【００６９】
＜耐熱滑性層形成用塗布液−３＞
アクリルポリオール（固形分５０％）                      ２０．０部
リン酸エステル（融点１５℃）                              ２．０部
リン酸エステル（融点７０℃）                              ２．０部
ステアリン酸亜鉛（融点１１５〜１２５℃）                  ２．０部
タルク（平均粒子径２．５μｍ）                            ３．０部
タルク（平均粒子径３．５μｍ）                            ５．０部
２，６−トリレンジイソシアネートプレポリマー              ５．０部
トルエン                                                ４６．０部
メチルエチルケトン                                      ２０．０部
酢酸エチル                                                ５．０部
【００７０】
（比較例１）
実施例１で作製した感熱転写記録媒体において、下引き層を形成しない以外は、実施例１と同様にして、比較例１の感熱転写記録媒体を得た。
【００７１】
（比較例２）
実施例１で作製した感熱転写記録媒体において、下引き層を下記組成の下引き層形成用塗布液−４にて形成した以外は、実施例１と同様にして、比較例２の感熱転写記録媒体を得た。
【００７２】
＜下引き層形成用塗布液−４＞
ポリビニルピロリドン（Ｎ−ビニル−２−ピロリドンのホモポリマー）
３．０部
マグネシア（熱伝導率５５Ｗ／（ｍ・Ｋ）、平均粒子径１．０μｍ）
０．９部
純水                                                    ５７．７部
イソプロピルアルコール                                  ３８．４部
【００７３】
（比較例３）
実施例１で作製した感熱転写記録媒体において、下引き層を下記組成の下引き層形成用塗布液−５にて形成した以外は、実施例１と同様にして、比較例３の感熱転写記録媒体を得た。
【００７４】
＜下引き層形成用塗布液−５＞
ポリビニルアルコール（クラレポバールＰＶＡ−１１７）      ３．０部
溶融シリカ（熱伝導率３Ｗ／（ｍ・Ｋ）、平均粒子径１．０μｍ）
３．０部
純水                                                    ５６．４部
イソプロピルアルコール                                  ３７．６部
【００７５】
（比較例４）
実施例１で作製した感熱転写記録媒体において、下引き層を下記組成の下引き層形成用塗布液−６にて形成した以外は、実施例１と同様にして、比較例４の感熱転写記録媒体を得た。
【００７６】
＜下引き層形成用塗布液−６＞
ポリビニルアルコール（クラレポバールＰＶＡ−１１７）      ３．０部
マグネシア（熱伝導率５５Ｗ／（ｍ・Ｋ）、平均粒子径１．０μｍ）
６．０部
純水                                                    ５４．６部
イソプロピルアルコール                                  ３６．４部
【００７７】
（比較例５）
実施例１で作製した感熱転写記録媒体において、染料層を下記組成の染料層形成用塗布液−２にて形成した以外は、実施例１と同様にして、比較例５の感熱転写記録媒体を得た。
【００７８】
＜染料層形成用塗布液−２＞
Ｃ．Ｉ．ソルベントブルー２６６（アゾ系染料）              ６．０部
ポリビニルアセタール                                      ４．０部
トルエン                                                ４５．０部
メチルエチルケトン                                      ４５．０部
【００７９】
（比較例６）
実施例１で作製した感熱転写記録媒体において、耐熱滑性層を下記組成の耐熱滑性層形成用塗布液−４にて形成した以外は、実施例１と同様にして、比較例６の感熱転写記録媒体を得た。
【００８０】
＜耐熱滑性層形成用塗布液−４＞
アクリルポリオール（固形分５０％）                      ２０．０部
リン酸エステル（融点１５℃）                              ２．０部
リン酸エステル（融点７０℃）                              ２．０部
ステアリン酸亜鉛（融点１１５〜１２５℃）                  ２．０部
タルク（平均粒子径３．５μｍ）                            ２．０部
タルク（平均粒子径５．０μｍ）                            ３．５部
２，６−トリレンジイソシアネートプレポリマー              ５．０部
トルエン                                                ４６．０部
メチルエチルケトン                                      ２０．０部
酢酸エチル                                                ５．０部
【００８１】
（比較例７）
実施例１で作製した感熱転写記録媒体において、耐熱滑性層を下記組成の耐熱滑性層形成用塗布液−５にて形成した以外は、実施例１と同様にして、比較例７の感熱転写記録媒体を得た。
【００８２】
＜耐熱滑性層形成用塗布液−５＞
シリコン変性アクリル樹脂（東亜合成（株）製ＵＳ−３５０）３０．０部
メチルエチルケトン                                      ７０．０部
【００８３】
（比較例８）
実施例１で作製した感熱転写記録媒体において、耐熱滑性層を下記組成の耐熱滑性層形成用塗布液−６にて形成した以外は、実施例１と同様にして、比較例８の感熱転写記録媒体を得た。
【００８４】
＜耐熱滑性層形成用塗布液−６＞
ポリエチレン（固形分５０％）                            １５．０部
リン酸エステル（融点１５℃）                              １．５部
リン酸エステル（融点７０℃）                              １．５部
ステアリン酸亜鉛（融点１１５〜１２５℃）                  ２．０部
タルク（平均粒子径１．０μｍ）                            １．０部
タルク（平均粒子径２．５μｍ）                            １．０部
トルエン                                                ４９．５部
メチルエチルケトン                                      ２０．０部
酢酸エチル                                                ５．０部
【００８５】
＜被転写体の作製＞
基材として、厚さ１８８μｍの白色発泡ポリエチレンテレフタレートフィルムを使用し、その一方の面に下記組成の受像層形成用塗布液を、グラビアコーティング法により、乾燥後の塗布量が５．０ｇ／ｍ2になるように塗布し、乾燥することで、感熱転写用の被転写体を作製した。
【００８６】
＜受像層形成用塗布液＞
塩化ビニル−酢酸ビニル−ビニルアルコール共重合体       １９．５部
アミノ変性シリコーンオイル                               ０．５部
トルエン                                               ４０．０部
メチルエチルケトン                                     ４０．０部
【００８７】
＜熱伝導率測定＞
熱伝導率測定基板上に、実施例１〜５、比較例２〜８と同様にして下引き層を形成し、光交流法熱拡散率測定装置「ＬａｓｅｒＰＩＴ」（アルバック理工（株）製）にて測定した。その結果を表１に示す。
【００８８】
＜表面粗さ（二乗平均平方根偏差Ｓｑ）の測定＞
非接触式の測定方法であるレーザ顕微鏡による測定方法を採用し、測定装置としてオリンパス（株）製の走査型共焦点レーザ顕微鏡「ＯＬＳ４０００」を用いた。５０倍の対物レンズを選択し、１０点を無作為に測定した。情報処理として傾きのみ補正を行い、カットオフなしの条件で得られた１０点のＳｑ値を平均し、耐熱滑性層のＳｑ値とした。平均値αは、１５０℃、１０分間の条件で静置する前の値で、平均値βは、該条件で静置した後の値である。また、平均値αと平均値βとの差も算出した。その結果を表１に示す。
【００８９】
＜印画評価＞
実施例１〜５、比較例１〜８の感熱転写記録媒体を使用し、サーマルシミュレーター（（株）ウェッジ製）にてベタ印画を行い、最高反射濃度である２５５階調を１１分割した各階調の反射濃度を評価した。その結果を表２に示す。なお、低濃度部における転写感度は２３〜９３階調における反射濃度にて、高濃度部における転写感度は２５５階調における反射濃度にて評価した。また、反射濃度は分光濃度計「Ｘ−Ｒｉｔe５２８」（エックスライト（株）製）にて測定した値である。
【００９０】
なお、印画条件は以下の通りである。
印画環境：２３℃、５０％ＲＨ
印加電圧：２９Ｖ
ライン周期：０．７ｍｓｅｃ
印画密度：主走査３００ｄｐｉ、副走査３００ｄｐｉ
【００９１】
＜濃淡ムラの評価＞
前記＜印画評価＞にてベタ印画を行った際に、濃淡ムラを目視にて確認し、以下の基準にて評価した。その結果を表３に示す。
○：濃淡ムラが全く乃至殆ど認められない
×：濃淡ムラが目立つ
【００９２】
＜印画シワの評価＞
実施例１〜５、比較例１〜８の感熱転写記録媒体を使用し、前記サーマルシミュレーターにて、３５℃、８０％ＲＨの印画環境で、片面がベタ、もう片面が白部のパターンの印画を行った。得られた印画物について、シワの有無を目視にて確認し、以下の評価基準にて評価した。その結果を表３に示す。
○：印画シワによる画像欠陥なし
×：印画シワによる画像欠陥あり
【００９３】
【表１】
0005924057.tif 000002
【表２】
0005924057.tif 000003
【表３】
0005924057.tif 000004
【００９４】
表１、２に示す結果から、実施例１〜５の感熱転写記録媒体は、下引き層が設けられていない比較例１の感熱転写記録媒体と比較して、明らかに高速印画時における転写感度が低濃度部および高濃度部ともに高く、染料層に使用する染料の低減が実現可能であることがわかった。
【００９５】
実施例２の感熱転写記録媒体は、水溶性高分子化合物を、ポリビニルアルコールとポリビニルピロリドンとの質量基準での含有比率が、ポリビニルアルコール／ポリビニルピロリドン＝５０／５０となるようにして用い、下引き層を形成したため、ポリビニルアルコールを単独で用いて下引き層を形成した実施例１の感熱転写記録媒体と比較して、高濃度部の転写感度が若干低下していることがわかる。
【００９６】
実施例３の感熱転写記録媒体は、下引き層において、ポリビニルアルコールと熱伝導性微粒子であるマグネシアとの質量基準での含有比率が、ポリビニルアルコール／マグネシア＝１００／１００であり、ポリビニルアルコール／マグネシア＝１００／３０である実施例１の感熱転写記録媒体と比較すると、下引き層の熱伝導率が高くなっているためか、低濃度部の転写感度がさらに高くなっている。
【００９７】
これに対して、比較例２の感熱転写記録媒体は、水溶性高分子化合物としてポリビニルアルコールを用いず、ポリビニルピロリドンのみを用いて下引き層を形成した結果、実施例１の感熱転写記録媒体と比較して、転写感度が著しく低いことがわかった。
【００９８】
比較例３の感熱転写記録媒体は、マグネシアのかわりに溶融シリカを用いて下引き層を形成しており、マグネシアと比較すると溶融シリカの熱伝導率は著しく低いため、ポリビニルアルコールと溶融シリカとの質量基準での含有比率が、ポリビニルアルコール／溶融シリカ＝１００／１００であるにも係らず、下引き層の熱伝導率は１．０Ｗ／（ｍ・Ｋ）未満であり、低濃度部の転写感度は、下引き層を形成していない比較例１のものと同程度で、熱伝導性微粒子の添加効果が全く見られなかった。
【００９９】
比較例４の感熱転写記録媒体は、下引き層の熱伝導率が５．０Ｗ／（ｍ・Ｋ）を超えているため、２３階調においても転写感度が大幅に上昇しており、樹脂に対する染料の比率の低減を試みた場合に、低濃度部での発色が強すぎることがわかった。
【０１００】
比較例５の感熱転写記録媒体は、アントラキノン系化合物を用いず、アゾ系化合物のみを用いて染料層を形成した結果、実施例１の感熱転写記録媒体と比較して、高濃度部の転写感度が著しく低下していることがわかる。したがって、下引き層にポリビニルアルコールを含有させる以外に、染料層に熱移行性染料としてアントラキノン系化合物を含有させることで、高濃度部の転写感度がさらに向上することがわかった。
【０１０１】
また、表１、３に示すように、実施例１〜５の感熱転写記録媒体において、耐熱滑性層の表面粗さ（二乗平均平方根偏差Ｓｑ）の平均値αは０．０５〜０．４０μｍで、平均値βは０．００〜０．７０μｍで、平均値αと平均値βとの差は０．００〜０．３０μｍである。これにより、印画時のシワの発生を十分に抑えることが可能となった。このことから、常温環境下と高温環境下とで、耐熱滑性層の表面粗さの平均値の差を小さく抑えることにより、低エネルギー印画時から高エネルギー印画時にかけて一定の凹凸を保つことができ、結果として低エネルギー印画時と高エネルギー印画時とで、サーマルヘッドと耐熱滑性層との摩擦差が生じにくくなり、印画時のシワの発生が防止され、濃淡ムラの発生も防止されることが確認された。
【０１０２】
これに対して、耐熱滑性層の表面粗さの平均値αが０．４０μｍを上回った比較例６の感熱転写記録媒体では、印画時のシワが確認され、濃淡ムラも確認された。これは、耐熱滑性層表面の凹凸が大きく、熱の伝わり方にムラが生じ、さらに平均値αの値も大きいため、シワが発生したと考えられる。
【０１０３】
また、耐熱滑性層の表面粗さの平均値αが０．０５μｍを下回った比較例７の感熱転写記録媒体でも、印画時のシワが確認された。これは、耐熱滑性層表面の凹凸が少ないことにより、熱が均等に伝わって濃淡ムラの発生はないが、サーマルヘッドとの接触面積は増え、結果として摩擦が大きくなってしまったと考えられる。
【０１０４】
さらに、平均値αは０．０５〜０．４０μｍの範囲内で、平均値βも０．００〜０．７０μｍの範囲内であるが、平均値αと平均値βとの差が０．３０μｍを上回った比較例８の感熱転写記録媒体でも、印画時のシワが確認された。これは、前記のとおり、低エネルギー印画時と高エネルギー印画時とで、サーマルヘッドと耐熱滑性層との摩擦差が大きいことにより、安定した滑性が得られず、シワが発生したと考えられる。
【産業上の利用可能性】
【０１０５】
本発明により得られる感熱転写記録媒体は、昇華転写方式のプリンタに使用することができ、プリンタの高速・高機能化と併せて、各種画像を簡便にフルカラー形成できるため、デジタルカメラのセルフプリント、身分証明書などのカード類、アミューズメント用出力物等に広く利用できる。
【符号の説明】
【０１０６】
１０  基材
２０  下引き層
３０  染料層
４０  耐熱滑性層
【図１】
0005924057.tif 000005